(57)【要約】  脱硫活性や脱金属活性を低下させることなく、水素化処理された重質炭化水素油の貯蔵安定性を向上させることができる水素化処理触媒、及び当該水素化処理触媒を用いて重質炭化水素油を水素化処理する方法を提供することを目的とし、リンを担体基準、酸化物換算で０．１〜４質量％含有し、酸化亜鉛粒子を担体基準で１〜１２質量％含有するリン・亜鉛含有アルミナを担体とし、前記担体に周期表第６族金属から選ばれる少なくとも１種を触媒基準、酸化物換算で８〜２０質量％、周期表第８〜１０族金属から選ばれる少なくとも１種を触媒基準、酸化物換算で２〜６質量％担持してなり、前記酸化亜鉛粒子の平均粒子径が２〜１２μｍであることを特徴とする重質炭化水素油の水素化処理触媒を提供する。【特許請求の範囲】
【請求項１】
リンを担体基準、酸化物換算で０．１〜４質量％含有し、酸化亜鉛粒子を担体基準で１〜１２質量％含有するリン・亜鉛含有アルミナを担体とし、前記担体に周期表第６族金属から選ばれる少なくとも１種を触媒基準、酸化物換算で８〜２０質量％、周期表第８〜１０族金属から選ばれる少なくとも１種を触媒基準、酸化物換算で２〜６質量％担持してなり、前記酸化亜鉛粒子の平均粒子径が２〜１２μｍであることを特徴とする重質炭化水素油の水素化処理触媒。
【請求項２】
アルミナゲルを調製する工程、
リンを担体基準、酸化物換算で０．１〜４質量％、平均粒子径が２〜１２μｍである酸化亜鉛粒子を担体基準で１〜１２質量％含有させるように、前記アルミナゲルにリン化合物及び亜鉛化合物を混練する工程、
得られた混練物を成型し、これを乾燥、焼成して、リン・亜鉛含有アルミナ担体を得る工程、及び
前記リン・亜鉛含有アルミナ担体に、周期表第６族金属から選ばれる少なくとも１種を触媒基準、酸化物換算で８〜２０質量％、周期表第８〜１０族金属から選ばれる少なくとも１種を触媒基準、酸化物換算で２〜６質量％含有するように担持させる工程、
を有する重質炭化水素油の水素化処理触媒の製造方法。
【請求項３】
請求項１に記載の重質炭化水素油の水素化処理触媒の存在下、水素分圧３〜２０ＭＰａ、３００〜４２０℃、液空間速度０．１〜３ｈ-1で、重質炭化水素油の接触反応を行うことを特徴とする重質炭化水素油の水素化処理方法。
【発明の詳細な説明】
【技術分野】
【０００１】
本発明は、直接脱硫装置による常圧蒸留残渣油（以下、「ＡＲ」ともいう。）や、減圧蒸留残渣油（以下、「ＶＲ」ともいう。）の水素化脱硫に用いられ、これらの重質炭化水素油を水素化処理して得られる水素化処理油の貯蔵安定性を向上させることができる重質炭化水素油の水素化処理触媒、該水素化処理触媒の製造方法、及び該水素化処理触媒を用いた重質炭化水素油の水素化処理方法に関する。
本願は、２０１３年９月２７日に、日本に出願された特願２０１３−２０１８００号に基づき優先権を主張し、その内容をここに援用する。
【背景技術】
【０００２】
原油を常圧蒸留装置により処理して得られたＡＲやＡＲを更に減圧蒸留装置で処理することにより得られるＶＲ等の重質炭化水素油には、多量の硫黄化合物が含有されている。これらの重質炭化水素油を脱硫処理することなく燃料として用いた場合には、多量の硫黄酸化物（ＳＯｘ）が大気中に排出され、環境破壊の一因となる。このため、重質炭化水素油中の硫黄化合物を低減する必要がある。【０００３】
以上のようなことから、重質炭化水素油中の硫黄化合物の低減を目的として、水素化処理触媒の高活性化、高寿命化に関する研究が盛んに行われている。例えば、アルミナ系の水素化処理触媒において、アルミナ担体に亜鉛及びリンを含有させることにより、活性金属であるモリブデンの分散状態が良好となり、脱硫性能が向上することが開示されている（例えば、特許文献１参照。）。【０００４】
その一方で、重質炭化水素油については貯蔵安定性の向上が望まれている。水素化処理された重質炭化水素油は、出荷されるまでの間、出荷時の作業性を考慮して流動性を保持させるために加熱貯蔵されている。また、製品として出荷された後、使用されるまで、長期間貯蔵されることがある。このため、熱履歴や貯蔵時の雰囲気下によっては、貯蔵している間にセジメントが発生し、フィルターの閉塞、ポンプの破損などの原因となることがある。【０００５】
セジメントが発生する要因はいくつか挙げられるが、その一つとして、重質炭化水素油に含まれるアスファルテン分の安定性が挙げられる。アスファルテン分は、レジン分に囲まれることで、セジメント化することなく重質炭化水素油中に分散されている。しかし、水素化処理によりレジン分が脱離しアスファルテン分とレジン分のバランスが崩れると、アスファルテン分はセジメントとして現れやすくなる。
【先行技術文献】
【特許文献】
【０００６】
【特許文献１】特開２００８−２９００４３号公報
【発明の概要】
【発明が解決しようとする課題】
【０００７】
本発明は、脱硫活性や脱金属活性を低下させることなく、水素化処理された重質炭化水素油の貯蔵安定性を向上させることができる水素化処理触媒、当該水素化処理触媒の製造方法、及び当該水素化処理触媒を用いて重質炭化水素油を水素化処理する方法を提供することを目的とする。
【課題を解決するための手段】
【０００８】
本発明者らは、上記目的を達成するために鋭意検討した結果、重質炭化水素油の水素化処理において、特定の大きさの酸化亜鉛粒子を特定量含有するリン・亜鉛含有アルミナ担体に水素化活性成分を担持させた水素化処理触媒を用いることにより、潜在セジメント量が低減された水素化処理油を得られることを見出し、本発明を完成した。【０００９】
すなわち、本発明は、下記の重質炭化水素油の水素化処理触媒、重質炭化水素油の水素化処理触媒の製造方法、及び重質炭化水素油の水素化処理方法に関するものである。
［１］  リンを担体基準、酸化物換算で０．１〜４質量％含有し、酸化亜鉛粒子を担体基準で１〜１２質量％含有するリン・亜鉛含有アルミナを担体とし、前記担体に周期表第６族金属から選ばれる少なくとも１種を触媒基準、酸化物換算で８〜２０質量％、周期表第８〜１０族金属から選ばれる少なくとも１種を触媒基準、酸化物換算で２〜６質量％担持してなり、前記酸化亜鉛粒子の平均粒子径が２〜１２μｍであることを特徴とする重質炭化水素油の水素化処理触媒。
［２］  アルミナゲルを調製する工程、
リンを担体基準、酸化物換算で０．１〜４質量％、平均粒子径が２〜１２μｍである酸化亜鉛粒子を担体基準で１〜１２質量％含有させるように、前記アルミナゲルにリン化合物及び亜鉛化合物を混練する工程、
得られた混練物を成型し、これを乾燥、焼成して、リン・亜鉛含有アルミナ担体を得る工程、及び
前記リン・亜鉛含有アルミナ担体に、周期表第６族金属から選ばれる少なくとも１種を触媒基準、酸化物換算で８〜２０質量％、周期表第８〜１０族金属から選ばれる少なくとも１種を触媒基準、酸化物換算で２〜６質量％含有するように担持させる工程、
を有する、重質炭化水素油の水素化処理触媒の製造方法。
［３］  前記［１］の重質炭化水素油の水素化処理触媒の存在下、水素分圧３〜２０ＭＰａ、温度３００〜４２０℃、液空間速度０．１〜３ｈ-1で、重質炭化水素油の接触反応を行うことを特徴とする重質炭化水素油の水素化処理方法。
【発明の効果】
【００１０】
本発明に係る水素化処理触媒は、特定の大きさの酸化亜鉛粒子がリンと共に含有されているリン・亜鉛含有アルミナ担体に水素化活性成分が担持されており、重質炭化水素油の脱硫活性に優れている。さらに、当該水素化処理触媒を用いて水素化処理を行うことにより、セジメントが発生し難い、貯蔵安定性に優れた重質炭化水素油を得ることができる。
【発明を実施するための形態】
【００１１】
＜水素化処理触媒＞
本発明に係る水素化処理触媒は、アルミナを担体主成分とする。
アルミナとしては、α−アルミナ、β−アルミナ、γ−アルミナ、δ−アルミナ等の種々のアルミナを使用することができるが、多孔質で高比表面積であるアルミナが好ましく、なかでもγ−アルミナが適している。
また、担体主成分とするアルミナの純度は、好ましくは９８質量％以上、より好ましくは９９質量％以上のものが適している。
アルミナ中の不純物としては、ＳＯ４２−、Ｃｌ−、Ｆｅ２Ｏ３、Ｎａ２Ｏ等が挙げられるが、これらの不純物はできるだけ少ないことが好ましく、不純物全量で好ましくは２質量％以下、より好ましくは１質量％以下であり、成分毎ではＳＯ４２−が１．５質量％以下、Ｃ１−、Ｆｅ２Ｏ３、Ｎａ２Ｏが０．１質量％以下であることが好ましい。
【００１２】
本発明に係る水素化処理触媒の担体に用いるアルミナは、ゼオライト、ボリア、シリカ、及びジルコニアから選ばれる一種以上を複合化させて、複合化されたアルミナ担体としてもよい。
この複合化されたアルミナ担体においては、アルミナが９２〜９９．９質量％、好ましくは９５〜９８質量％、ゼオライト、ボリア、シリカ、及びジルコニアから選ばれる一種以上が０〜８質量％であることが好ましい。この際、上記ゼオライト、ボリア、シリカ、及びジルコニアの複合化成分は、一般に、この種の触媒の担体成分として使用されるものを使用することができる。
【００１３】
本発明に係る水素化処理触媒に用いる担体は、アルミナ担体（複合化されたアルミナ担体を含む。）に亜鉛及びリンをさらに含有させた、リン・亜鉛含有アルミナ担体である。
亜鉛及びリンは、活性金属量当たりの脱硫活性及び脱残炭活性を向上させるために活性点の質的向上を図る成分として加えられものであり、高活性なＮｉＭｏＳ相、ＮｉＷＳ相等の活性金属−硫黄相を精密に創製する役割をなす。
【００１４】
前記リン・亜鉛含有アルミナ担体における亜鉛の含有量は、担体基準、酸化物換算で１〜１２質量％、好ましくは２〜９質量％である。また、触媒基準、酸化物換算で好ましくは３〜６質量％である。亜鉛の含有量が担体基準で１質量％以上であれば、周期表第６族金属の硫化度を十分向上させることができる。また、亜鉛の含有量が１２質量％以下であれば、細孔容積や比表面積の低下が起こり難く、周期表第６族金属が十分に分散するとともに周期表第８〜１０族金属の硫化度が低下し難い。
なお、本発明において、「周期表第６族金属」（以下、「第６族金属」ということがある。）とは、長周期型周期表における第６族金属を意味し、「周期表第８〜１０族金属」（以下、「第８〜１０族金属」ということがある。）とは、長周期型周期表における第８〜１０族金属を意味する。
【００１５】
本発明に係る水素化処理触媒は、亜鉛として、平均粒子径が２〜１２μｍ、好ましくは４〜１０μｍ、より好ましくは５〜９μｍである酸化亜鉛粒子を用いる。担体に含有させる酸化亜鉛粒子の平均粒子径が１２μｍ以下であれば、アルミナとの相互作用が十分得られ、十分な貯蔵安定性がある水素化処理後の重質炭化水素油が得られる。一方で、担体に含有させる酸化亜鉛粒子の平均粒子径が２μｍ以上であると、リン・亜鉛含有アルミナ担体の製造時において亜鉛とアルミナが混合し易い。
【００１６】
なお、本発明及び本願明細書において、酸化亜鉛粒子の粒径は、ＪＩＳ  Ｒ１６２９に準拠したレーザー回折散乱法により測定し、粒度分布の体積平均を平均粒子径とした。また、リン・亜鉛含有アルミナ担体に含有させる酸化亜鉛粒子としては、純度が９９％以上のものが好ましい。
【００１７】
本発明に係る水素化処理触媒の担体中のリンの含有量は、担体基準、酸化物換算で、０．１〜４質量％、好ましくは０．５〜２．５質量％である。また、本発明に係る水素化処理触媒としては、リンの含有量が、触媒基準、酸化物換算で好ましくは０．０８〜３．６質量％である。担体中のリンの含有量が担体基準、酸化物換算で０．１質量％以上であると、第６族金属の硫化度が十分に高くなる。また、リンの含有量が４質量％以下であれば、細孔容積や比表面積の低下が起こらず、第６族金属が十分分散するため、リンの添加効果が得られる。
【００１８】
本発明に係る水素化処理触媒の担体に含有させるリンの原料化合物としては、種々の化合物を使用することができる。リン化合物としては、例えばオルトリン酸、メタリン酸、ピロリン酸、三リン酸、四リン酸等が挙げられ、なかでもオルトリン酸が好ましい。
【００１９】
本発明において、亜鉛及びリンの含有量に関して、「担体基準、酸化物換算で」とは、担体中に含まれる全ての元素の質量をそれぞれの酸化物として算出し、その合計質量に対する亜鉛の酸化物質量、及びリンの酸化物質量の割合を意味する。亜鉛の酸化物質量は酸化亜鉛に換算し、リンの酸化物質量は五酸化二リンに換算してそれぞれ求める。
【００２０】
アルミナ担体への亜鉛及びリンの添加は、周期表第６族金属や周期表第８〜１０族金属と担体との相互作用を緩和し、第６族金属や第８〜１０族金属の硫化がそれぞれ容易になると考えられる。しかし、一方で、第６族金属や第８〜１０族金属と担体との相互作用が弱くなりすぎると、活性金属の凝集が起ってしまうため、亜鉛やリンの添加には精密な制御が必要である。本発明に係る水素化処理触媒では、亜鉛やリンを精密に制御して添加することにより、ＮｉＭｏＳ相、ＮｉＷＳ相等の活性金属−硫黄相が高分散である状態を保持しつつ、積層数などの構造形態も最適化されると考えられる。
【００２１】
本発明に係る水素化処理触媒に用いるリン・亜鉛含有アルミナ担体を得るには、まず、常法によりアルミナゲルを調製する。アルミナの原料は、アルミニウムを含む物質であればどのようなものでも使用できるが、硫酸アルミニウム、硝酸アルミニウム等のアルミニウム塩が好ましい。これらのアルミナ原料は、通常は水溶液として供され、その濃度は特に制限されないが、好ましくは２〜５０質量％、より好ましくは５〜４０質量％である。
【００２２】
アルミナゲルの調製としては、例えば、攪拌釜で硫酸水溶液、アルミン酸ナトリウム、水酸化アルミニウムを混合してスラリーを調製する。得られたスラリーに対して回転円筒型連続真空濾過器による水分除去、純水洗浄を行い、アルミナゲルを得る。次いで、得られたアルミナゲルを、濾液中にＳＯ４２−やＮａ＋が検出できなくなるまで洗浄した後、当該アルミナゲルを純水に混濁させて均一なスラリーとする。得られたアルミナゲルスラリーを、水分量が６０〜９０質量％となるまで脱水してケーキを得る。
【００２３】
本発明に係る水素化処理触媒の製造方法では、このアルミナゲルスラリーの脱水を、圧搾濾過器によって行うことが好ましい。圧搾濾過器によって脱水することにより、アルミナ担体の表面状態を向上させることができ、後述する触媒活性金属（水素化活性金属）の硫化度のレベル向上に有益である。なお、この圧搾濾過器による脱水工程は、アルミナゲルを調製する工程、及び後述するリン化合物及び酸化亜鉛粒子を混練する工程のうち少なくとも一方の工程の後に行うことが好ましく、いずれの工程の後に行ってもよい。より好ましくは、アルミナゲル調製後、リン化合物及び酸化亜鉛粒子の混練前に行う。
【００２４】
ここで、圧搾濾過器とは、スラリーに圧縮空気又はポンプ圧を作用させ濾過するものであり、一般に圧濾器とも呼ばれる。圧搾濾過器には板枠型と凹板型とがある。板枠型圧濾器は、濾板と濾枠が交互に端板間に締め付けられており、濾枠の中へスラリーを圧入して濾過する。濾板は濾液流路となる溝を持ち、炉枠には炉布が張ってある。一方、凹板型圧濾器は、濾布と凹板型の濾板を交互に並べて端板との間で締め付け濾室を構成している（参考文献：化学工学便覧ｐ７１５）。
【００２５】
当該方法の他にも、アルミナゲルの調製方法としては、アルミナ原料を含む水溶液をアルミン酸ナトリウム、アルミン酸、アンモニア等の中和剤で中和する方法、ヘキサンメチレンテトラミン、炭酸カルシウム等の沈殿剤と混合する方法等が挙げられる。
中和剤の使用量は、特に制限されないが、アルミナ原料を含む水溶液と中和剤の合計量に対して３０〜７０質量％が好ましい。沈殿剤の使用量は、特に制限されないが、アルミナ原料を含む水溶液と沈殿剤の合計量に対して３０〜７０質量％が好ましい。
【００２６】
アルミナ担体として、ゼオライト等の複合化成分と複合化されたアルミナ担体を用いる場合には、まず、常法によりアルミナゲルを調製し、得られたアルミナゲルに対して熟成、洗浄、脱水乾燥、水分調整を行った後、共沈法、混練法等によりアルミナを複合化成分と複合化する。複合化されたアルミナゲルに対して、熟成、洗浄、脱水乾燥、水分調整を行う。複合化されたアルミナゲルの成形前の最終脱水工程においても、圧搾濾過器を用いて脱水することが好ましい。
【００２７】
次に、得られたアルミナゲルに、リン化合物と酸化亜鉛粒子とを混練により添加する。具体的には、５０〜９０℃に加熱したアルミナゲルの水分調整物に、１５〜９０℃に加熱したリン化合物水溶液と酸化亜鉛粒子を添加し、加熱ニーダー等を用いて混練、攪拌することにより、リン・亜鉛含有アルミナ担体の混練物を得る。なお、前述したように、圧搾濾過器による脱水を、アルミナゲルとリン化合物及び亜鉛化合物とを混練、攪拌した後に行ってもよい。
【００２８】
続いて、得られた混練物を成型し、これを乾燥、焼成して、リン・亜鉛含有アルミナ担体を得る。当該混練物の成型に当たっては、押出し成型、加圧成型等の種々の成型方法により行うことができる。
また、得られた成型物の乾燥に当たっては、乾燥温度は１５〜１５０℃が好ましく、特に好ましくは８０〜１２０℃であり、乾燥時間は３０分間以上が好ましい。得られた乾燥物の焼成に当たっては、焼成温度は必要に応じて適宜設定できるが、例えばγ−アルミナとするためには４５０℃以上で焼成することが好ましく、更に好ましくは４８０℃〜６００℃である。焼成時間は２時間以上が好ましく、特に好ましくは３〜１２時間である。
【００２９】
本発明に係る水素化処理触媒のリン・亜鉛含有アルミナ担体は、下記の物性値とすることが好ましい。
【００３０】
リン・亜鉛含有アルミナ担体の比表面積は、窒素吸着法（ＢＥＴ法)による測定値で、好ましくは２００〜３８０ｍ2／ｇ、より好ましくは２２０〜３６０ｍ2／ｇである。比表面積が小さすぎると、水素化活性金属の分散性が悪くなり、脱硫活性が低下するおそれがあり、比表面積が大きすぎると、細孔径が極端に小さくなるため、触媒の細孔径も小さくなって、水素化処理の際、硫黄化合物の触媒細孔内への拡散が不十分となり、脱硫活性が低下するおそれがある。リン・亜鉛含有アルミナ担体の比表面積を前記範囲内とすることにより、水素化活性金属の分散性が良好であり、かつ充分な大きさの細孔径を有する水素化処理触媒が得られる。
【００３１】
リン・亜鉛含有アルミナ担体の水銀圧入法で測定した細孔分布における平均細孔径は、好ましくは５〜１２ｎｍ、より好ましくは６〜１０ｎｍである。リン・亜鉛含有アルミナ担体の平均細孔径を前記範囲内とすることにより、充分な細孔内表面積を有しつつ、反応物質の細孔内における拡散性も良好であり、脱硫反応が効率的に進行し脱硫活性がより向上する。
【００３２】
リン・亜鉛含有アルミナ担体の細孔容積は、水銀圧入法による測定値で、好ましくは０．４〜０．９ｍＬ／ｇ、より好ましくは０．６〜０．８ｍＬ／ｇである。細孔容積が小さすぎる場合には、通常の含浸法で触媒を調製する場合、細孔容積内に入り込む溶媒が少量となる。溶媒が少量であると、水素化活性金属化合物の溶解性が悪くなり、金属の分散性が低下し、低活性の触媒となるおそれがある。活性金属化合物の溶解性を上げるためには、硝酸等の酸を多量に加える方法があるが、加えすぎると担体の低表面積化が起こり、脱硫性能低下の主原因となる。一方で、細孔容積が大きすぎる場合には、比表面積が極端に小さくなって、活性金属の分散性が低下するおそれがある。リン・亜鉛含有アルミナ担体の細孔容積を前記範囲内とすることにより、充分な比表面積を有しつつ、細孔容積内に充分量の溶媒が入り込めるため、水素化活性金属化合物の溶解性と分散性が共に良好になり、脱硫活性がより向上する。
【００３３】
リン・亜鉛含有アルミナ担体に、第６族金属から選ばれる少なくとも１種を触媒基準、酸化物換算で８〜２０質量％、および第８〜１０族金属から選ばれる少なくとも１種を触媒基準、酸化物換算で２〜５質量％含有するように担持させることによって、本発明に係る水素化処理触媒が製造できる。
【００３４】
ここで、第６族金属及び第８〜１０族金属の含有量に関して、「触媒基準、酸化物換算で」とは、触媒中に含まれる全ての元素の質量をそれぞれの酸化物として算出し、その合計質量に対するそれぞれの金属の酸化物質量の割合を意味する。第６族金属及び第８〜１０族金属の酸化物質量は、第６族金属については６価の酸化物、第８〜１０族金属については２価の酸化物に換算して求める。
【００３５】
第６族金属としては、モリブデン（Ｍｏ）、タングステン（Ｗ）、クロム（Ｃｒ）等が挙げられ、なかでも単位質量当たりの活性が高いＭｏが好ましい。リン・亜鉛含有アルミナ担体に担持させるＭｏ化合物としては、三酸化モリブデン、モリブドリン酸、モリブデン酸アンモニウム、モリブデン酸等が挙げられ、好ましくはモリブドリン酸、三酸化モリブデン、モリブデン酸アンモニウムである。
【００３６】
リン・亜鉛含有アルミナ担体における第６族金属の含有量は、触媒基準、酸化物換算で、８〜２０質量％、好ましくは１０〜１６質量％である。第６族金属が８質量％以上であれば、第６族金属に起因する効果を十分発現させることができ、２０質量％以下であれば、第６族金属が凝集し難く活性金属の分散性が向上する。つまり、効率的に分散する活性金属含有量の限度を超えたり、触媒表面積が大幅に低下することがなく、触媒活性の向上を図ることができる。
【００３７】
第８〜１０族金属としては、ニッケル（Ｎｉ）、コバルト（Ｃｏ）等が挙げられ、なかでも水素化能が高く、触媒調製コストが低いＮｉが好ましい。リン・亜鉛含有アルミナ担体に担持させるＮｉ化合物としては、Ｎｉの炭酸塩、酢酸塩、硝酸塩、硫酸塩、塩化物が挙げられ、好ましくは炭酸塩、酢酸塩、より好ましくは炭酸塩である。
【００３８】
リン・亜鉛含有アルミナ担体における第８〜１０族金属の含有量は、触媒基準、酸化物換算で、２〜６質量％、好ましくは２．５〜４．５質量％である。第８〜１０族金属が２質量％以上であれば、第８〜１０族金属に帰属する活性点が十分に得られる。一方、６質量％以下であれば、第８〜１０族金属化合物が凝集し難く活性金属の分散性が向上する。例えばＮｉを用いた場合に、不活性な前駆体であるＮｉＯ種（触媒硫化後や水素化処理中はＮｉＳ種として存在する）や、担体の格子内に取り込まれたＮｉスピネル種が生成され難いため、触媒活性の向上がみられる。
【００３９】
第６族金属、第８〜１０族金属の各成分の前記の含有量において、水素化活性金属である第６族金属、第８〜１０族金属の最適質量比は、〔第８〜１０族金属酸化物質量〕／（〔第８〜１０族金属酸化物質量〕＋〔第６族金属酸化物質量〕）の値で、０．１４〜０．３であることが好ましい。
第６族金属と第８〜１０族金属との総量に対する第８〜１０族金属の質量比が小さすぎる場合には、脱硫の活性点と考えられるＮｉＭｏＳ相、ＮｉＷＳ相等の活性金属−硫黄相が十分に生成できず、脱硫活性が向上しないおそれがある。また、当該質量比が大きすぎる場合には、活性に関与しない無駄な金属種（ＮｉＳ種や、担体の格子内に取り込まれたＮｉスピネル種）が生成し、触媒活性が低下するおそれがある。前記質量比を前記範囲内とすることにより、活性金属−硫黄相が十分に生成され、かつ活性に関与しない無駄な金属種の生成が抑制され得る。
【００４０】
リン・亜鉛含有アルミナ担体に、第６族金属や第８〜１０族金属を担持させる方法としては、含浸法、共沈法等の公知の方法でよい。例えば、リン・亜鉛含有アルミナ担体をこれらの水素化活性金属成分を含有する溶液中に浸漬した状態で水素化活性金属成分を沈澱させる方法のように、リン・亜鉛含有アルミナ担体を水素化活性金属成分を含有する溶液と接触させて、水素化活性金属をリン・亜鉛含有アルミナ担体上に担持させる含浸法が採用できる。なお、リン・亜鉛含有アルミナ担体に、第６族金属および第８〜１０族金属成分を含浸させる方法としては、これら各成分を同時に含浸させる一段含浸法でもよく、個別に含浸させる二段含浸法でもよい。
【００４１】
第６族金属、第８〜１０族金属をリン・亜鉛含有アルミナ担体に担持させる具体的方法としては、以下の方法が挙げられる。まず、第６族金属化合物、第８〜１０族金属化合物、リン化合物を含む含浸用溶液を調製する。なお、金属化合物にリンが含まれている場合は、リン化合物を加えないか、適当量のリン化合物を添加する。調製時、これらの化合物の溶解を促進するために、加温（３０〜１００℃）や、酸（硝酸、リン酸、有機酸《クエン酸、酢酸、リンゴ酸、酒石酸等》）の添加を行ってもよい。
【００４２】
ここで、第６族金属に対する担体に混練されているリンの酸化物換算における質量比は、０．２５以下であることが好ましい。０．２５以下であれば、触媒の表面積及び細孔容積が減少せず、触媒活性の低下が抑制されるのみならず、酸量が増えることなく、炭素析出を防止でき、これにより活性劣化が抑制される。
【００４３】
続いて、調製した含浸用溶液を、リン・亜鉛含有アルミナ担体に、均一になるよう徐々に添加して含浸する。含浸時間は好ましくは１分間〜５時間、より好ましくは５分間〜３時間であり、温度は好ましくは５〜１００℃、より好ましくは１０〜８０℃であり、雰囲気は特に限定しないが、大気中、窒素中、真空中が、それぞれ適している。
【００４４】
第６族金属および第８〜１０族金属成分を含浸担持後、一般に、窒素気流中、空気気流中、あるいは真空中、常温〜８０℃で、水分をある程度（ＬＯＩ《Ｌｏｓｓ ｏｎ ｉｇｎｉｔｉｏｎ》が５０％以下となるように）除去し、乾燥炉にて、空気気流中、８０〜１５０℃で、１０分間〜１０時間乾燥する。次いで、焼成炉にて、空気気流中、好ましくは３００〜７００℃で、より好ましくは５００〜６５０℃で、好ましくは１０分〜１０時間、より好ましくは３時間以上焼成を行う。
【００４５】
本発明に係る水素化処理触媒は、重質炭化水素油に対する水素化活性、脱硫活性を高めるために、その比表面積、細孔容積、平均細孔径、及び細孔分布を、以下の範囲内に調整することが好ましい。
【００４６】
本発明に係る水素化処理触媒の比表面積は、ＢＥＴ法による測定値で、好ましくは１８０〜３２０ｍ2／ｇ、より好ましくは２００〜３００ｍ2／ｇである。比表面積が小さすぎると、水素化活性金属の分散性が悪くなり、比表面積が大きすぎると、細孔径が極端に小さくなるため、触媒の細孔径も小さくなる。本発明に係る水素化処理触媒の比表面積を前記範囲内とすることにより、水素化活性金属の分散性と水素化処理の際の硫黄化合物の触媒細孔内への拡散性の両方をより良好にすることができる。
【００４７】
本発明に係る水素化処理触媒の細孔容積は、水銀圧入法による測定値で、好ましくは０．４５〜０．８ｍＬ／ｇ、より好ましくは０．５〜０．７ｍＬ／ｇである。細孔容積が小さすぎる場合には、水素化処理の際、硫黄化合物の触媒細孔内での拡散が不十分となるおそれがあり、細孔容積が大きすぎる場合には、比表面積が極端に小さくなるおそれがある。本発明に係る水素化処理触媒の細孔容積を前記範囲内とすることにより、水素化活性金属の分散性と水素化処理の際の硫黄化合物の触媒細孔内への拡散性の両方をより良好にすることができる。
【００４８】
本発明に係る水素化処理触媒の水銀圧入法で測定した細孔分布での平均細孔径は、好ましくは７〜１３ｎｍ、より好ましくは７〜１２ｎｍである。本発明に係る水素化処理触媒の平均細孔径を前記範囲内とすることにより、充分な細孔内表面積（すなわち、触媒の有効比表面積）を有しつつ、反応物質の細孔内における拡散性も良好であり、脱硫活性をより向上させることができる。
【００４９】
また、上記の細孔条件を満たす細孔の有効数を多くするために、本発明に係る水素化処理触媒の細孔分布としては、平均細孔径±１．５ｎｍの細孔径を有する細孔の全容積の全細孔容積に対する割合が、４５％以上であることが好ましく、５５％以上がより好ましい。
【００５０】
さらに、本発明に係る水素化処理触媒中の水素化活性金属の分布状態としては、触媒中で活性金属が均一に分布しているユニフォーム型が好ましい。
【００５１】
＜水素化処理方法＞
本発明に係る水素化処理方法は、水素分圧３〜２０ＭＰａ、好ましくは８〜１９ＭＰａ、温度３００〜４２０℃、好ましくは３５０〜４１０℃、及びＬＨＳＶ（液空間速度）０．１〜３ｈ-1、好ましくは０．１５〜２ｈ-1の条件で、本発明に係る水素化処理触媒と原料油とを接触させて水素化処理を行い、当該原料油中の硫黄分を低減する方法である。
【００５２】
温度が３００℃以上であれば、触媒活性、特に脱金属活性を十分に発揮できる。一方、４２０℃以下であれば、重質炭化水素油の熱分解が適度に進行し、触媒劣化が起こり難い。
水素分圧が８ＭＰａ以上であれば、水素化反応が進行し易く、２０ＭＰａ以下であれば適度な脱金属活性が得られるため触媒寿命が長くなる。
【００５３】
本発明に係る水素化処理方法に供される重質炭化水素油としては、原油から蒸留により得られる常圧蒸留残渣油、減圧蒸留残渣油、熱分解油であるビスブレーキング油、石油以外の重質炭化水素油であるタールサンド油、シェールオイル等、又はこれらの混合物等が挙げられ、好ましくは、常圧蒸留残渣油、減圧蒸留残渣油、又はこれらの混合油である。
常圧蒸留残渣油と減圧蒸留残渣油とを混合する場合は、その性状にもよるが、混合割合としては、減圧蒸留残渣油が１〜６０容量％程度となるように混合することがよく用いられる。
【００５４】
本発明に係る水素化処理方法に供される重質炭化水素油としては、密度が０．９１〜１．１０ｇ／ｃｍ3、特に０．９５〜１．０５ｇ／ｃｍ3、硫黄分が２〜６質量％、特に２〜５質量％、ニッケル、バナジウム等の金属分が１〜１５００ｐｐｍ、特に２０〜４００ｐｐｍ、アスファルテン分が２〜１５質量％、特に３〜１０質量％の重質炭化水素油が好ましい。
【００５５】
本発明に係る水素化処理方法におけるその他の水素化処理条件は、要求される反応程度等により、適宜選定すればよい。例えば、水素／油比は、好ましくは４００〜３，０００ｍ3／ｍ3、より好ましくは５００〜１，８００ｍ3／ｍ3である。
【００５６】
本発明に係る水素化処理触媒は、一般的には、使用前に（すなわち、本発明に係る水素化処理方法を行うのに先立って）、反応装置中で硫化処理して活性化する。当該硫化処理は、一般に、２００〜４００℃、好ましくは２５０〜３５０℃、常圧あるいはそれ以上の水素分圧の水素雰囲気下で、硫黄化合物を含む石油蒸留物、当該石油蒸留物にジメチルジスルファイドや二硫化炭素等の硫化剤を加えたもの、又は硫化水素を用いて行う。
【００５７】
本発明に係る水素化処理方法を商業規模で行う場合には、本発明に係る水素化処理触媒の触媒層を反応装置内に形成し、この反応装置内に原料油を導入し、上記の条件下で水素化反応を行えばよい。
当該触媒層は、固定床、移動床、又は流動床式のいずれであってもよい。最も一般的には、固定床式触媒層を反応装置内に形成し、原料油を反応装置の上部に導入し、固定床を上から下に通過させ、反応装置の下部から生成物を流出させる方法か、反対に原料油を反応装置の下部に導入し、固定床を下から上に通過させ、反応装置の上部から生成物を流出させる方法である。
【００５８】
本発明に係る水素化処理方法は、本発明に係る水素化処理触媒を、単独の反応装置に充填して行う一段の水素化処理方法であってもよく、幾つかの反応装置に充填して行う多段連続水素化処理方法であってもよい。
【実施例】
【００５９】
次に、本発明の実施態様及びその効果を実施例等によりさらに詳細に説明するが、本発明はこれらの例によって何ら限定されるものではない。【００６０】
実施例及び比較例に用いた酸化亜鉛粒子の平均粒子径を表１に示す。なお、酸化亜鉛粒子の粒径は、ＪＩＳ  Ｒ１６２９に準拠したレーザー回折散乱法により測定し、粒度分布の体積平均を平均粒子径とした。【００６１】
【表１】
2015046345.tif 000002
【００６２】
［実施例１］水素化処理触媒Ａの調製
先ず、リン・亜鉛含有アルミナ担体の調製を行った。１２質量％の硫酸水溶液１．５Ｌを攪拌釜に張込んだ純水１００Ｌに投入し、９５℃に加熱した後、攪拌羽根で５分間激しく攪拌した後、当該攪拌釜にアルミナ濃度７０ｇ／Ｌのアルミン酸ナトリウム３．９Ｌを投入して、水酸化アルミニウムを調製し、２４時間攪拌羽根で攪拌した。得られたスラリーを濾過器に投入して濾過を行い、水分を除去した後、得られたゲルを、純水を用いて、濾液中にＳＯ４２−、Ｎａ＋が検出できなくなるまで洗浄した。次いで、洗浄後のゲルを純水に混濁させて均一なスラリーとし、当該スラリーを圧搾型濾過器へ投入した。当該スラリーは、濾布を介して濾板にはさみこまれ、濾板を圧搾することにより脱水を行った。
得られたケーキ中の水分量が８０％になった時点で濾過を中断した。このケーキを加温型ニーダー（設定温度８０℃）に投入し、均一になるように十分に混練した後、リン酸及び酸化亜鉛粒子として酸化亜鉛１を投入し、均一になるように更に混練した。混練して得られたケーキを押し出し成形器に投入し、長径１．３ｍｍ、短径１．１ｍｍの四つ葉型形状の押し出し成形物とした。この成形物を、乾燥し、次いで６００℃で４時間焼成することにより、リン・亜鉛含有アルミナ担体を得た。得られたリン・亜鉛含有アルミナ担体は、リンを担体基準、酸化物換算で１．２質量％、亜鉛を担体基準、酸化物換算で４．０質量％、細孔容積が０．７３ｍＬ／ｇであり、比表面積が３０７ｍ2／ｇであり、平均細孔径が７．７ｎｍであった。【００６３】
ナス型フラスコ中に、前記リン・亜鉛含有アルミナ担体（γ−Ａｌ２Ｏ３ベース、直径１．３３ｍｍ×１．１０ｍｍの四つ葉型成形物）５０．００ｇを投入した。イオン交換水３７．６ｇにモリブデン酸アンモニウム８．７６ｇを溶解させた溶液を、前記リン・亜鉛含有アルミナ担体に滴下した後に静置し、その後、乾燥させた後、５００℃で４時間焼成することにより、モリブデン担持リン・亜鉛含有アルミナ担体を得た。次いで、前記モリブデン担持リン・亜鉛含有アルミナ担体に、イオン交換水３１．８ｇに硝酸ニッケル９．２７ｇを溶解させた溶液を滴下した後に静置し、その後、乾燥させた後、６５０℃で４時間焼成することにより、触媒Ａを得た。【００６４】
［実施例２］水素化処理触媒Ｂの調製
酸化亜鉛１を酸化亜鉛２に置き換えた以外は実施例１と同様にして、水素化処理触媒Ｂを調製した。【００６５】
［比較例１］水素化処理触媒ａの調製
酸化亜鉛１を酸化亜鉛３に置き換えた以外は実施例１と同様にして、水素化処理触媒ａを調製した。【００６６】
［比較例２］水素化処理触媒ｂの調製
酸化亜鉛１を酸化亜鉛４に置き換えた以外は実施例１と同様にして、水素化処理触媒ｂを調製した。【００６７】
＜担体及び触媒の物理性状及び化学性状＞
実施例１、２及び比較例１、２で調製した水素化処理触媒Ａ、Ｂ、ａ、及びｂの担体の性状［リン及び亜鉛の含有量（担体基準、酸化物換算）、平均細孔径、比表面積、及び細孔容積］を表２に示す。
実施例１、２及び比較例１、２で調製した水素化処理触媒Ａ、Ｂ、ａ、及びｂの性状［Ｍｏ及びＮｉの担持量（触媒基準、酸化物換算）、リン及び亜鉛の担持量（触媒基準、酸化物換算）、平均細孔径、比表面積、細孔容積、及び細孔分布］を表３に示す。
表３中、「活性金属＿活性金属量（質量％）」欄中の「Ｎｉ／Ｍｏ（上段）  ４／１２（下段）」は、当該触媒が触媒基準、酸化物換算で、Ｎｉを４質量％、Ｍｏを１２質量％含有していることを意味する。
また、表３中、「細孔分布」は、平均細孔径±１．５ｎｍの細孔径を有する細孔の全容積の全細孔容積に対する割合を意味する。なお、触媒の物理性状及び化学性状は、次の要領で測定した。【００６８】
〔１〕物理性状の分析（比表面積、細孔容積、平均細孔径、及び細孔分布）
ａ）測定方法及び使用機器：
・比表面積は、窒素吸着によるＢＥＴ法により測定した。窒素吸着装置は、日本ベル（株）製の表面積測定装置（ベルソープＭｉｎｉ）を使用した。
・細孔容積、平均細孔径、及び細孔分布は、水銀圧入法により測定した。水銀圧入装置は、ポロシメーター（ＭＩＣＲＯＭＥＲＩＴＩＣＳ ＡＵＴＯ−ＰＯＲＥ ９２００：島津製作所製）を使用した。【００６９】
ｂ）測定原理：
・水銀圧入法は、毛細管現象の法則に基づく。水銀と円筒細孔の場合には、この法則は次式で表される。式中、Ｄは細孔径、Ｐは掛けた圧力、γは表面張力、θは接触角である。
掛けた圧力Ｐの関数としての細孔への進入水銀体積を測定する。なお、触媒の細孔水銀の表面張力は４８４ｄｙｎｅ／ｃｍとし、接触角は１３０度とした。
式：  Ｄ＝−（１／Ｐ）４γｃｏｓθ【００７０】
・細孔容積は、細孔へ進入した触媒グラム当たりの全水銀体積量である。平均細孔径は、Ｐの関数として算出されたＤの平均値である。
・細孔分布は、Ｐを関数として算出されたＤの分布である。【００７１】
ｃ）測定手順：
１）真空加熱脱気装置の電源を入れ、温度４００℃、真空度５×１０-2Ｔｏｒｒ以下になることを確認した。
２）サンプルビュレットを空のまま真空加熱脱気装置に掛けた。
３）真空度が５×１０-2Ｔｏｒｒ以下となったら、当該サンプルビュレットを、そのコックを閉じて真空加熱脱気装置から取り外し、冷却後、重量を測定した。
４）当該サンプルビュレットに試料（担体又は触媒）を入れた。
５）試料入りサンプルビュレットを真空加熱脱気装置に掛け、真空度が５×１０-2Ｔｏｒｒ以下になってから１時間以上保持した。
６）試料入りサンプルビュレットを真空加熱脱気装置から取り外し、冷却後、重量を測定し、試料重量を求めた。
７）ＡＵＴＯ−ＰＯＲＥ ９２００用セルに試料を入れた。
８）ＡＵＴＯ−ＰＯＲＥ ９２００により測定した。【００７２】
〔２〕化学組成の分析
ａ）分析方法及び使用機器：
・担体及び触媒の金属分析は、誘導結合プラズマ発光分析（ＩＣＰＳ−２０００：島津製作所製）を用いて行った。
・金属の定量は、絶対検量線法にて行った。【００７３】
ｂ）測定手順：
１）ユニシールに、試料０．０５ｇ、塩酸（５０質量％）１ｍＬ、フッ酸一滴、及び純水１ｍＬを投入し、加熱して溶解させた。
２）溶解後、得られた溶液をポリプロピレン製メスフラスコ（５０ｍＬ容）に移し換え、純水を加えて、５０ｍＬに秤量した。
３）当該溶液をＩＣＰＳ−２０００により測定した。【００７４】
【表２】
2015046345.tif 000003
【００７５】
【表３】
2015046345.tif 000004
【００７６】
＜重質炭化水素油の水素化処理反応＞
以下の要領にて、下記性状の常圧蒸留残渣油（ＡＲ）の水素化処理を行った。水素化処理触媒として、実施例１、２、比較例１、２で製造した触媒Ａ、Ｂ、ａ、及びｂをそれぞれ用いた。【００７７】
先ず、水素化処理触媒を高圧流通式反応装置に充填して固定床式触媒層を形成し、下記の条件で前処理した。次に、反応温度に加熱した原料油と水素含有ガスとの混合流体を、当該反応装置の上部より導入して、下記の条件で脱硫反応と分解反応である水素化反応とを進行させ、生成油とガスの混合流体を、当該反応装置の下部より流出させ、気液分離器で生成油を分離した。【００７８】
測定方法は、密度は、ＪＩＳ  Ｋ  ２２４９−１「原油及び石油製品−密度試験方法及び密度・質量・容量換算表（振動式密度試験方法）」、硫黄分は、ＪＩＳ  Ｋ  ２５４１−４「原油及び石油製品−硫黄分試験方法  第４部：放射線式励起法」、潜在セジメント分は、ＪＰＩ−５Ｓ−６０−２０００に準拠した。具体的には、潜在セジメント含量は、以下の方法で分析した。【００７９】
＜潜在セジメント含量の測定手順＞
１）６０℃に加温した試料を三角フラスコに２５ｇ採取し、エアーコンデンサーを取り付けて１００℃の油浴に挿入し、２４時間保持した。
２）当該試料を充分に振とうした後、１０．５ｇをガラスビーカーにサンプリングした。
３）試料の入ったガラスビーカーを、１００℃で１０分間加温した。
４）乾燥したガラス繊維濾紙（直径４７ｍｍ、気孔径１．６μｍ）を３枚重ねでセットし、減圧ポンプで８０ｋＰａまで減圧した減圧濾過器に、前記試料を投入し、３０秒後に４０ｋＰａまで減圧した。
５）濾過が完了し、濾紙表面が乾いた後に、さらに５分間減圧を続けた。
６）減圧ポンプ停止後、濾過器をアスピレータで引きながら２５ｍＬの洗浄溶剤（ヘプタン８５ｍＬ＋トルエン１５ｍＬ）で漏斗とフィルター全域を洗浄した。
７）さらに２０ｍＬヘプタンで当該濾紙を洗浄した後、最上部の濾紙（上から１枚目）を取り外して、下部の濾紙を２０ｍＬヘプタンで洗浄した。
８）上から１枚目及び２枚目の濾紙を、１１０℃で２０分乾燥後、３０分放冷した。
９）濾過前に対する濾過後の１枚目及び２枚目濾紙の各重量増加分を測定し、１枚目濾紙の増加重量から２枚目濾紙の増加重量を差し引いた重量を、試料採取重量に対する百分率としたものを、潜在セジメント（質量％)とした。
なお、濾過が２５分間で終了しない場合はサンプル量を５ｇあるいは２ｇとして再測定した。【００８０】
ニッケル及びバナジウムの含有量は、石油学会規格  ＪＰＩ−５Ｓ−６２−２０００「石油製品金属分析試験法（ＩＣＰ発光分析法）」に準拠した。
アスファルテン分は、試料にトルエンを加えた後、セルロースフィルターで濾過し、トルエン不溶解分を回収した。この不溶性分をアスファルテン分とした。
レジン分は、試料にトルエンを加えた後、セルロースフィルターで濾過し、濾液であるトルエン溶解分を濃縮した。この濃縮物にヘプタンを加えたヘプタン溶液を活性アルミナ充填カラムに流通させ、飽和、芳香族、レジン分に分離し、レジン分を回収した。【００８１】
触媒の前処理条件：
触媒の予備硫化は、減圧軽油により、水素分圧１０．３ＭＰａ、３７０℃において１２時間行った。その後、活性評価用の原料油に切り替えた。【００８２】
反応条件： 
反応温度；３８５℃、
圧力（水素分圧）；１０．３ＭＰａ、
液空間速度 ；０．４ｈ-1、
水素／油比 ；１６９０ｍ3／ｍ3。【００８３】
原料油の性状：
油種；中東系原油の常圧蒸留残渣油、
密度（１５℃）；０．９７５９ｇ／ｃｍ3、
硫黄成分；３．５１質量％、
バナジウム；５９ｐｐｍ、
ニッケル；１１ｐｐｍ、
アスファルテン分；２．８質量％。【００８４】
触媒活性について、以下の方法で解析した。３８５℃で反応装置を運転し、運転開始２５日後の生成油を採取し、その性状（脱硫率（ＨＤＳ）（％）、脱硫反応速度定数（Ｋｓ）、脱硫比活性（％）、脱金属率（ＨＤＭ））を分析した。結果を表４に示す。
〔１〕脱硫率（ＨＤＳ）（％）：原料油中の硫黄分を脱硫反応によって硫化水素に転換することにより、原料油から消失した硫黄分の割合を脱硫率と定義し、原料油及び生成油の硫黄分析値から以下の式（１）により算出した。
〔２〕脱硫反応速度定数（Ｋｓ）：生成油の硫黄分（Ｓｐ）の減少量に対して、２次の反応次数を得る反応速度式の定数を脱硫反応速度定数（Ｋｓ）とする。以下の式（２）により算出した。なお、反応速度定数が高い程、触媒活性が優れていることを示している。
〔３〕脱硫比活性（％）：触媒Ａの脱硫反応速度定数を１００としたときの相対値で示した。以下の式（３）により算出した。
〔４〕脱金属率（ＨＤＭ）（％）：原料油から消失した金属分（ニッケルとバナジウムの合計）の割合を脱金属率と定義し、原料油及び生成油の金属分析値から以下の式（４）により算出した。【００８５】
脱硫率（％）＝〔（Ｓｆ−Ｓｐ）／Ｓｆ〕×１００ ………（１）
脱硫反応速度定数＝〔１／Ｓｐ−１／Ｓｆ〕×（ＬＨＳＶ） ………（２）
式中、Ｓｆ：原料油中の硫黄分（質量％）、
Ｓｐ：生成油中の硫黄分（質量％）、
ＬＨＳＶ：液空間速度（ｈ-1）。
脱硫比活性（％）＝（各触媒の脱硫反応速度定数／触媒Ａの脱硫反応速度定数）×１００………（３）
脱金属率（％）＝〔（Ｍｆ−Ｍｐ）／Ｍｆ〕×１００ ………（４）
式中、Ｍｆ：原料油中のニッケルとバナジウムの合計（質量ｐｐｍ）、
Ｍｐ：生成油中のニッケルとバナジウムの合計（質量ｐｐｍ）。【００８６】
〔生成油の分析〕
前記の水素化処理反応で得た運転日数２５日目の生成油から求めた脱硫比活性、脱金属率、レジン分、アスファルテン分、レジン分に対するアスファルテン分の含量比（質量比、［アスファルテン分（質量％）］／［レジン分（質量％）］）、及び潜在セジメント含量の結果を表４に示す。【００８７】
【表４】
2015046345.tif 000005
【００８８】
この結果、いずれの触媒も、脱硫比活性と脱金属率はほぼ同程度であった。一方で、生成油中のレジン分と潜在セジメント量とについては、触媒Ａ又は触媒Ｂを用いた場合の方が、触媒ａ又は触媒ｂを用いた場合よりも、レジン分が多く、潜在セジメント量が明らかに少なかった。つまり、触媒Ａ又は触媒Ｂを用いて得た生成油の方が、触媒ａ又は触媒ｂを用いて得たものよりも、セジメントが発生し難く、貯蔵安定性に優れていた。
これらの結果から、リン・亜鉛含有アルミナ担体に含有させる酸化亜鉛粒子の大きさを特定の範囲内にした水素化処理触媒を用いることにより、水素化処理触媒の脱硫活性を低下させることなく、水素化処理した重質炭化水素油中の潜在セジメントの含有量を低くでき、貯蔵安定性を高められることが明らかである。
【産業上の利用可能性】
【００８９】
本発明は、脱硫活性や脱金属活性を低下させることなく、水素化処理された重質炭化水素油の貯蔵安定性を向上させることができる水素化処理触媒、当該水素化処理触媒の製造方法、及び当該水素化処理触媒を用いて重質炭化水素油を水素化処理する方法を提供することができる。
【国際調査報告】
2015046345.tif 000006
2015046345.tif 000007